(57)【要約】【課題】サーマルクラウンの発生を抑制して、板クラウンや形状の品質不良を低減し、圧延中の被圧延材の板波などの通板不良の発生を抑制して、高速で能率良く圧延することのできる金属板圧延用ロールを提供する。【解決手段】鉄系材料からなる外層１と超硬合金からなる内層２とを持つ金属板圧延用ロールとすることで、内部に伝わった熱が、熱伝導率の大きい超硬合金層によって軸方向に拡散して熱膨張の軸方向分布が均一に近づきかつその大きさも小さくなる。その結果、サーマルクラウンの軸方向分布が均一に近づきかつその大きさも小さくなって、板クラウンや形状の品質不良を低減し、圧延中の被圧延材の板波などの通板不良の発生を抑制して高速で能率良く圧延できるようになる。【選択図】図１
2006122978.tif 000002
【特許請求の範囲】
【請求項１】
鉄系材料からなる外層と超硬合金からなる内層とを持つことを特徴とする金属板圧延用ロール。
【請求項２】
超硬合金からなる内層に接するようにして、鉄系材料からなる中間層を持つことを特徴とする請求項１に記載の金属板圧延用ロール。
【発明の詳細な説明】
【技術分野】
【０００１】
本発明は、金属板圧延用ロールに関し、特に、金属板製品の板クラウンや形状の品質を良好なものに維持しつつ、金属板を能率良く圧延することができる金属板圧延用ロールに関する。
【背景技術】
【０００２】
金属板、例えば、冷延鋼板を圧延する場合には、通常、鉄系材料の金属板圧延用ロールが用いられる。近年、高速で圧延することで高い生産能率を確保することが求められるにつれ、高速で圧延を行っても、金属板圧延用ロールと、圧延される金属板（以下、被圧延材）との間に焼き付きの発生しにくい技術が求められるようになり、例えば、金属板圧延用ロールの合金成分範囲を規定することにより、耐焼き付き性に優れた鉄系ロールが開示されている（例えば、特許文献１参照。）。
【０００３】
なお、［発明を実施するための最良の形態］において、以下に示す非特許文献１、非特許文献２を引用するので、ここに記載しておく。
【特許文献１】特開平１０−３１７１０２号公報
【非特許文献１】「日立金属技報  Vol.11（1995）」p.91−94（特に、p.93の表1）
【非特許文献２】「川崎製鉄技報  Vol.19（1987）No.2」p.47−53（特に、p.49のTable 1）
【発明の開示】
【発明が解決しようとする課題】
【０００４】
金属板を圧延する場合、被圧延材の加工による発熱、及び、圧延用ロールと被圧延材間の摩擦による発熱により、圧延用ロール（以下、ロール）が熱膨張して、ロール半径がその分大きくなる。しかし、ロールの中心軸方向に見た場合、熱膨張によるロール半径の増加は一様ではない。ロールの中心軸方向（以下、軸方向）に見た場合、ロールには、被圧延材と接触する個所とそうでない個所ができるからである。この熱膨張によるロール半径の増加を軸方向に見た分布のことを、一般的にサーマルクラウンと呼ぶが、このサーマルクラウンに起因して、金属板製品の幅方向の板厚分布（板プロフィルとか板クラウンと称するが、以下、板クラウンで統一）や形状の品質不良や、圧延中の被圧延材の板波などの通板不良が発生することがある。前記特許文献１に記載されたような耐焼き付き性に優れた鉄系ロールも、熱伝導率、熱膨張係数などの熱特性は、その他の鉄系ロールと同じであるので、サーマルクラウンは同じように発生する。高速圧延になると、その影響はさらに顕著になり、板クラウンや形状の品質不良や、圧延中の被圧延材の板波などの通板不良が一層発生しやすくなることから、前記特許文献１に記載のロールによって耐焼き付き性を向上させても、それらに律速されて、思うように圧延速度を高速化できないという問題があった。
【０００５】
本発明は、上述のような事情に鑑みてなされたものであり、サーマルクラウンの発生を抑制することで、板クラウンや形状の品質不良を低減し、圧延中の被圧延材の板波などの通板不良の発生を抑制して、高速で能率良く圧延することのできる金属板圧延用ロールを提供することを目的とする。
【課題を解決するための手段】
【０００６】
本発明は以下の通りである。
【０００７】
［１］鉄系材料からなる外層と超硬合金からなる内層とを持つことを特徴とする金属板圧延用ロール。
【０００８】
［２］超硬合金からなる内層に接するようにして、鉄系材料からなる中間層を持つことを特徴とする前記［１］に記載の金属板圧延用ロール。
【０００９】
発明者らは、金属板圧延用ロール最表層の材質は耐焼き付き性確保のため鉄系材料からの変更が難しいことから、内部にサーマルクラウンが小さくなるような熱的特性に優れた材質の層を形成すれば良いのではないかと考え、本発明を想起した。特に、WC-Co系、または、Ti-Cr-Mo系などの超硬合金は、鉄系材料に比べて、熱伝導率が高いので、局所的なサーマルクラウンの成長を抑制できることから、結果的に、ロール全体のサーマルクラウンも小さくできる。このため、鉄系材料を外層とし、内部に超硬合金層を形成することとしたのである。
【発明の効果】
【００１０】
本発明によれば、内部に鉄系材料より熱伝導率の大きい超硬合金層を形成したので、内部に伝わった熱が軸方向（ロール胴部の胴長方向と一致）に拡散して熱膨張の軸方向分布が均一に近づく。その上、鉄系材料の外層に比べて、内部の超硬合金層の熱膨張係数は小さいので、内部まで鉄系材料の場合に比べ、熱膨張自体が小さくなる。その結果、サーマルクラウンの軸方向分布が均一に近づきかつその大きさも小さくなる。また、さらに、その時間的変化も少なくなるので、金属板製品の板クラウンや形状の品質が良好になるとともに、圧延中の被圧延材の板波などの通板不良の発生も抑制できるようになる。
【００１１】
加えて、超硬合金層のヤング率は鉄系材料に比べて高いので、ロール偏平が抑制され、圧延中、ロールと被圧延材との間の接触弧長が短くなる。これにより、圧延中のロールの回転に伴うロールと被圧延材との接触時間も短くなって、ロールへの入熱が減少し、さらにサーマルクラウンが小さくなる作用もある。
【００１２】
その結果、板クラウンや形状の品質不良を低減し、圧延中の被圧延材の板波などの通板不良の発生を抑制して、高速で能率良く圧延することができるようになる。
【発明を実施するための最良の形態】
【００１３】
本発明の実施形態に係る金属板圧延用ロールを図１〜図５に示す。それぞれの図において、（ａ）は半径方向断面図であり、（ｂ）は軸方向断面図である。それらの金属板圧延用ロール（以下、ロール）の基本的な構造上の特徴は、鉄系材料からなる外層１と、その内側に超硬合金からなる内層２を形成したことにある。
【００１４】
図１に示したロールは、内部を全て超硬合金からなる内層２とした場合である。なお、図中の５は、ネック部である。
【００１５】
図２に示したロールは、鉄系材料よりなる軸芯４の周りに、超硬合金からなる内層２を設け、その外側に鉄系材料よりなる外層１を設けたものである。
【００１６】
図３〜図５に示したロールは、図２に示したロールにおいて、超硬合金よりなる内層２に接するようにして、それぞれ、内層２の内側、外側、両側に、鉄系材料または上記と異なる組成の超硬合金よりなる中間層３を設けたものである。これは、後述するスリーブ状の超硬合金層を形成する場合に発生する残留応力や、圧延時に発生する熱応力により、ロールに内部応力が発生する影響を緩和する目的で設けている。
【００１７】
外層１をなす鉄系材料は、鉄系という言葉の通り、鉄を質量％にして５０％以上含有するものであればいかなるものでも良いが、前述の通り、耐焼き付き性に優れることが重要であるという観点に立てば、前記特許文献１などに開示の材料のように、圧延対象とする被圧延材の材質や熱間圧延・冷間圧延などの用途の違いに応じて適宜調整するのが好ましい。
【００１８】
例えば、冷間圧延の場合には、以下のような合金成分を有するようにするのが好ましい。
【００１９】
質量％にして、C：１．１〜１．５％、Si：０．１５〜１．０％、Mn：０．１５〜１．５％、Ni：１．０％以下、Cr：９．０〜１５．０％、Mo：１．０％未満、V：０．８％未満、Ti：０．３％以下を含有し、残部鉄および不可避的不純物からなる鉄系合金。
【００２０】
また、熱間圧延の場合には、非特許文献１や、非特許文献２などに記載されている、熱間圧延用に設計された成分とすると良い。
【００２１】
一方、内層２をなす超硬合金は、WC、TaC、TiCなどの超硬材料粉末に、Co、Ni、Cr、 Ti等の金属粉末のうちから選ばれる１種あるいは２種以上を総質量に対し５〜５０ｍａｓｓ％の割合で添加した超硬材料混合粉末を焼結したものであり、特に、WCに総質量に対し５〜５０ｍａｓｓ％の割合でCo粉末を添加した超硬材料混合粉末を焼結したものとするのが、使用時の高熱伝導率、低熱膨張係数などの熱特性、製造時の割損抑制などの耐事故性が良好であるので好ましい。
【００２２】
また、図３〜図５に示したロールにおいて、中間層３をなす鉄系材料は、外層１をなす鉄系材料と同一の材質としても良いし、それとは異なる異種の鉄系材料としても良い。異種の鉄系材料としては、例えば、鋳鋼、鍛鋼、黒鉛鋳鉄、炭素鋼及び合金炭素鋼のいずれにするのも好ましく、以下のような合金成分を有するようにするのも好ましい。
【００２３】
質量％にして、C：１．３％以下、Si：１．０％以下、Mn：１．５％以下、Ni：１．０％以下、Cr：１０％以下、Mo：１．０％未満、V：０．８％未満、Ti：０．３％未満を含有し、残部鉄および不可避的不純物からなる鉄系合金。
【００２４】
また、超硬合金を中間層３として用いる場合も、その超硬合金は、WC、TaC、TiCなどの超硬材料粉末に、Co、Ni、Cr、 Ti等の金属粉末のうちから選ばれる１種あるいは２種以上を総質量に対し５〜５０ｍａｓｓ％の割合で添加した超硬材料混合粉末を焼結したものであり、特に、WCに総質量に対し５〜５０ｍａｓｓ％の割合でCo粉末を添加した超硬材料混合粉末を焼結したものとするのが、先述のような使用時の熱特性、製造時の耐事故性が良好であるので好ましい。
【００２５】
なお、上記のような異種の鉄系材料は、溶製材とするのが好ましいので、以下、溶製材の鉄系材料の場合を例に説明するが、本発明の金属板圧延用ロールの鉄系材料部分は溶製材に限定されるものではない。
【００２６】
また、図２〜図５に示したロールの軸芯４は、例えば、クロム鋼、クロムモリブデン鋼、高速度鋼を調質することで製造することもできる。
【００２７】
以上述べた金属板圧延用ロールの構造に基づいて、詳細な構造は、ロール寸法、使用条件、製造コストの許容範囲などにより適宜決定すれば良いが、ロール寸法のうち、各部のものに関しては、以下に述べるようにすることが好ましい。
【００２８】
すなわち、鉄系材料からなる外層１の厚みは薄ければ薄いほどサーマルクラウンの抑制に効果があるが、製造上、薄い層になればなるほど形成が困難になるという制約、圧延中の剛性の問題から５ｍｍ以上とするのが好ましい。上限はサーマルクラウンの抑制効果を確保する観点から、３０ｍｍ以下とするのが好ましい。
【００２９】
また、超硬合金からなる内層２の厚みは、薄い方がロール幅方向のサーマルクラウンの分布を小さくするのに好ましいが、サーマルクラウンの大きさを小さくし、ロール偏平を抑制することでさらにその作用を助長する観点からは、厚い方が好ましい。好適な範囲は、外層１の０．５〜２０倍、かつ、５ｍｍ〜２００ｍｍである。
【００３０】
また、鉄系材料または超硬合金からなる中間層３の厚みは、厚いほど超硬合金層を安定化させることができるので、超硬合金層の２０倍以下とするのが好ましい。製造上、薄い層になればなるほど形成が困難になることから、３ｍｍ以上とするのが好ましい。
【００３１】
そして、図２〜図５に示したロールの軸芯４の太さは、ロールの構造上、ネック部５の代表寸法（円柱部分の直径）と同一とするのが好ましく、ロール胴部の直径の２分の１ないし４分の１とするのが好ましい。軸芯４の太さを調整することで、結果的に、超硬合金からなる内層２や鉄系材料からなる中間層３の厚みも調整できる。
【００３２】
ロールの最終的な寸法は、胴部（ネック部を除くという意味）の円柱部分の直径にして５０〜２０００ｍｍ、胴部の軸方向の長さ（胴長）にして１００〜６０００ｍｍと幅広い。
【００３３】
次に、図３に示したロールの場合を例に、本発明の金属板圧延用ロールの製造方法について、以下に説明する。
【００３４】
なお、胴部の外径１３００ｍｍφ×２０００ｍｍＷ内外の熱間粗圧延用ロール、同９００ｍｍφ×２０００ｍｍＷ内外の熱間仕上圧延用ロール、同６００ｍｍφ×１８００ｍｍＷ内外の冷間圧延用ロールなどの大径長尺のロールの場合には、超硬合金部分を一体で製造することは好ましくなく、図６に示すごとく、（ａ）予め焼結にて製造された軸方向長数百ｍｍのものを、（ｂ）複数継ぎ足して再度焼結するようにして製造するのが好ましい。
【００３５】
そこで、例えば、粉末充填（ロール1本あたりの胴長を整数で除した寸法に焼結・ＨＩＰ（熱間等方加圧）での収縮分を加算した値に実質的に等しい胴長を持つ複数個の成形体を製造する）→ＣＩＰ（冷間等方加圧）処理→機械加工→仮焼結→機械加工→本焼結・ＨＩＰ（熱間等方加圧）処理（複数個の成形体を軸方向に継ぎ足して一体化し、熱間等方加圧して焼結し、超硬合金製スリーブ（円筒状部材）を製造する）→機械加工→拡散接合処理（超硬合金製スリーブの内面側に中間層として鉄系の円筒状内層部材を設ける場合）→嵌合・固定（スリーブを軸芯用部材に嵌合して固定する）という一連の製造プロセスを経て、軸芯用部材の周りに超硬合金層を有するロール部材を製造する。そして、外層の鉄系材料よりなる円筒状部材を鋳造により作成し、上記の超硬合金層を有するロール部材に焼き嵌めなどにより嵌合し一体化することで、最終的に本発明のロールを製造完了する。
【００３６】
しかる後、機械加工を施して、各部の寸法を最終的に調整したり、研磨してロール胴部の粗度や光沢度を調整することは、何らこれを妨げない。
【００３７】
以上述べた本発明の金属板圧延用ロールの製造方法の一部について補足して説明すると、超硬合金製スリーブには、必要に応じて、その内面に研削、研磨等の機械加工を行い、次いで、焼き嵌め、冷やし嵌めなどの方法で超硬合金製スリーブを軸芯に嵌合して固定する。ＣＩＰ成形の条件は、例えば、１００〜３００ ＭＰａで５〜６０分保持するのが好ましい。仮焼結の条件は、例えば、５５０〜８００℃で１〜３時間保持するのが好ましい。
【００３８】
本焼結・ＨＩＰ処理は、例えば、Ar雰囲気下、１００〜２００ＭＰａ、１１００〜１２００℃で、０．５〜２時間保持後、さらに１３００〜１３５０℃で１〜３時間保持するのが好ましい。なお、本焼結・ＨＩＰ処理は、同時処理に限らず、焼結後に熱間等方加圧処理を行っても良い。例えば、超硬合金製スリーブの内面に肉厚５０ｍｍの円筒状ＳＣＭ−４４０相当の鍛鋼を拡散接合する場合には、Ar雰囲気下、１２００〜１３００℃で、０．５ 〜１時間保持するのが好ましい。
【００３９】
最後に、外層の鉄系材料よりなる円筒状部材を鋳造により製造し、上記の超硬合金層を有するロール部材に焼き嵌めなどにより嵌合・一体化するのが好ましいが、肉盛溶接、溶射など、その他の方法によっても良い。外層の鉄系材料よりなる円筒状部材は、必要に応じて、嵌合の前後に焼入れや浸炭により調質あるいは鍛造などを施して必要な強度と性質を与えるようにするのも好ましい。
【００４０】
以上説明した製造方法はあくまで一例であり、本発明の金属板圧延用ロールの製造方法は、これに限られるものではない。例えば、外層の鉄系材料よりなる部分は遠心鋳造などによって、ロール部材の外側に形成するなどしても良い。
【００４１】
なお、図１〜図５の図中には示していないが、外層１及び中間層３をなす鉄系材料の層と、内層２をなす超硬合金層との間には、超硬合金材料に適宜、鉄（Fe）や炭素（C）を添加して調整した緩衝層を設けるようにするのも好ましい。緩衝層の成分は、超硬合金の拡散接合条件に応じて調整されることが好ましい。緩衝層の厚みは、超硬合金によるサーマルクラウン抑制の効果を損なわないようにするためには１０ｍｍ以下とするのが好ましく、２〜５ｍｍとするのがさらに好ましい。
【００４２】
以上述べたことから、この実施形態においては、本発明の金属板圧延用ロールの外層１は耐焼き付き性に優れた性質を持つ鉄系材料で構成されるので、ロールと、被圧延材との間に焼き付きが発生するのを抑制しつつ、冷間圧延の場合でいえば、最大で４０００ｍｐｍ内外の高速圧延が可能になる。さらに、内層２として熱伝導率の大きい超硬合金層を形成したので、内部に伝わった熱が軸方向に拡散して熱膨張の軸方向分布が均一に近づく。その上、鉄系材料の外層に比べ、内部の超硬合金層の熱膨張係数は小さいので、内部まで鉄系材料の場合と比べ、熱膨張自体も小さくなる。その結果、サーマルクラウンの軸方向分布が均一に近づきかつその大きさも小さくなる。また、さらに、その時間的変化も少なくなるので、金属板製品の板クラウンや形状の品質が良好になるとともに、圧延中の被圧延材の板波などの通板不良の発生を抑制して、高速で能率良く圧延することができるようになる。
【００４３】
加えて、超硬合金層２のヤング率は鉄系材料に比べて高いので、ロール偏平が抑制され、圧延中、ロールと被圧延材との間の接触弧長が短くなる。これにより、圧延中のロールの回転に伴うロールと被圧延材との接触時間も短くなって、ロールへの入熱が減少し、さらにサーマルクラウンが小さくなる作用もある。
【実施例１】
【００４４】
本発明例として、図２に示した構造を有する、胴部の直径６００ｍｍφ×胴長２０００ｍｍＷのロールを製造した。外層１は、前記特許文献１に記載の化学成分範囲の鉄系材料で、質量％にして、
C：１．４％，Si：０．５％，Mn：０．５％，Ni：０．５％，Cr：１２％，Mo：０．８％，V：０．４％，Ti：０．１％で残部はFeと不可避的不純物である成分からなる鉄系材料とし、厚みを２００ｍｍとした。
【００４５】
超硬合金層２はWCに１５ｍａｓｓ％Coを添加したものとし、厚みを２００mmとした。
【００４６】
軸芯４の成分も上記外層１と同じとし、内径３００ｍｍφ×長さ４０００ｍｍとした。
【００４７】
超硬合金層２は軸方向５個の仮焼結体から、前記のＨＩＰにより製造し、外層１は遠心鋳造および機械研削により２５ｍｍの厚みも円筒を製造し、これを内超硬合金層２の外周に嵌合した。嵌合時は、円筒状の超硬合金層２は常温のまま、外層１は２５０℃に加熱して焼き嵌めた。これら２層の一体円筒を軸芯４に嵌合した。嵌合時、軸芯４は常温のまま、一体円筒を３８０℃に加熱して焼き嵌めた。最後に、外層１を鍛造および機械研削して、ロール外周を仕上げた。
【００４８】
一方、従来例として、前記特許文献１に記載の上記と同じ化学成分の鉄系材料で全体が構成され、本発明例と同一サイズのロールを用意した。
【００４９】
そして、ロールを１０ｒｐｍで回転させながら、ロールの軸方向中央域に相当する１０００ｍｍにわたる部分を５００℃の火炎を発するバーナーで１０分加熱した後、各幅方向位置におけるロール径を測定し、加熱前のロール径（軸方向で一定）からの変化量を求め、その変化量を２で割った値を熱膨張量として求めた。その結果を図７に示す。
【００５０】
図７に示すように、従来例では、熱膨張量が全体的に大きく、かつ、そのロール軸方向分布も大きいのに対して、本発明例では、熱膨張量が全体的に小さく、かつ、そのロール軸方向分布も小さい。その結果、例えば、サーマルクラウンの値を板道に相当する加熱部分の熱膨張量の差、すなわち、ロール軸方向中央の熱膨張量とロール軸方向中央から５００ｍｍ位置の熱膨張量の差で定義したとすると、従来例では、サーマルクラウンの値が６０μｍと大きいのに対して、本発明例では２μｍ程度と小さく、サーマルクラウンを著しく抑制できることがわかる。
【実施例２】
【００５１】
本発明例として、図３に示した構造を有する、胴部の直径６００ｍｍφ×胴長２０００ｍｍＷのロールを製造した。外層１は、前記特許文献１に記載の化学成分範囲の鉄系材料で、質量％にして、
C：１．４％，Si：０．５％，Mn：０．５％，Ni：０．５％，Cr：１２％，Mo：０．８％，V：０．４％，Ti：０．１％で残部はFeと不可避的不純物である成分からなる合金とし、厚みを１５ｍｍとした。
【００５２】
超硬合金層２はWCに１５ｍａｓｓ％Coを添加したものとし、厚みを２００mmとした。中間層３は、０．０５％Ｃの炭素鋼とし、厚みを５ｍｍとした。
【００５３】
軸芯４の成分も上記外層１と同じとし、内径３００ｍｍφ×長さ４０００ｍｍとした。
【００５４】
超硬合金層２は軸方向５個の仮焼結体から、前記のＨＩＰにより製造し、内側に中間層３を嵌合した。嵌合時は、超硬合金層２を３５０℃に加熱し、中間層３を−３０℃に冷却して、焼き冷やし嵌めした。外層１は遠心鋳造および機械研削により２５ｍｍの厚みの円筒を製造し、これを超硬合金層１の外周に嵌合した。嵌合時、超硬合金層２と中間層３の一体円筒は常温のまま、外層１を２５０℃に加熱して焼き嵌めた。これら３層の一体円筒を軸芯４に嵌合した。嵌合時、軸芯４は常温のまま、一体円筒を３８０℃に加熱して焼き嵌めた。最後に、外層１を鍛造および機械研削して、ロール外周を仕上げた。
【００５５】
一方、従来例として、前記特許文献１に記載の上記と同じ化学成分の鉄系材料で全体が構成され、本発明例と同一サイズのロールを用意した。
【００５６】
そして、ロールを１０ｒｐｍで回転させながら、ロールの軸方向中央域に相当する１０００ｍｍにわたる部分を５００℃の火炎を発するバーナーで１０分加熱した後、各幅方向位置におけるロール径を測定し、加熱前のロール径（軸方向で一定）からの変化量を求め、その変化量を２で割った値を熱膨張量として求めた。
【００５７】
実施例１の場合と同様、サーマルクラウンを大幅に改善する効果を得られることが分かった。
【実施例３】
【００５８】
本発明例として、図５に示した構造を有する、胴部の直径８００ｍｍφ×胴長２０００ｍｍＷのロールを製造した。外層１は、質量％にして、C：３．０％，Cr：５％，Mo：８％，V：３％，W：３％で残部はFeと不可避的不純物である成分からなる合金とし、厚みを２０ｍｍとした。
【００５９】
超硬合金層２はWCに５ｍａｓｓ％Coを添加したものとし、厚みを１００ｍｍとした。内側中間層３は、０．１ｍａｓｓ％Ｃの低炭素鋼とし、外側中間層３は、WCに５０ｍａｓｓ％Coを添加した超硬合金とし、厚みをともに８ｍｍとした。
【００６０】
軸芯４の成分も上記外層１と同じとし、内径３００ｍｍφ×長さ４０００ｍｍとした。
【００６１】
超硬合金層２は軸方向６個の仮焼結体から、前記のＨＩＰにより製造し、円筒状とした。外側中間層３の超硬合金も同様である。内側中間層３は、鋳造及び機械加工により作成した。
【００６２】
これらを、超硬合金層２を常温とし、内側中間層３を−３０℃に冷却し、外側中間層３を４００℃に加熱して、焼き冷やし嵌めし、一体円筒とした。その外周に、外層1を溶製により肉盛りした。これら４層の一体円筒を軸芯４に嵌合した。嵌合時、軸芯４は常温のまま、一体円筒を４００℃に加熱して焼き嵌めた。最後に、外層１を機械研削して、ロール外周を仕上げた。
【００６３】
一方、従来例として、上記本発明例と同一の化学成分の鉄系材料で全体が構成され、本発明例と同一サイズのロールを用意した。
【００６４】
そして、ロールを２０ｒｐｍで回転させながら、ロールの軸方向中央域に相当する１２００ｍｍにわたる部分を５００℃の火炎を発するバーナーで１０分加熱した後、各幅方向位置におけるロール径を測定し、加熱前のロール径（軸方向で一定）からの変化量を求め、その変化量を２で割った値を熱膨張量として求めた。
【００６５】
実施例１、２の場合と同様、サーマルクラウンを大幅に改善する効果を得られる事が分かった。
【図面の簡単な説明】
【００６６】
【図１】本発明のある実施形態に係る圧延用ロールの断面図である。
【図２】本発明の他の実施形態に係る圧延用ロールの断面図である。
【図３】本発明の他の実施形態に係る圧延用ロールの断面図である。
【図４】本発明の他の実施形態に係る圧延用ロールの断面図である。
【図５】本発明の他の実施形態に係る圧延用ロールの断面図である。
【図６】本発明の圧延用ロールの製造方法について、一部を説明するための図である。
【図７】本発明の効果を示した図である。
【符号の説明】
【００６７】
１  鉄系材料からなる外層
２  超硬合金からなる内層
３  鉄系材料または異なる組成の超硬合金からなる中間層
４  軸芯
５  ネック部
【図６】
2006122978.tif 000003
【図１】
2006122978.tif 000004
【図２】
2006122978.tif 000005
【図３】
2006122978.tif 000006
【図４】
2006122978.tif 000007
【図５】
2006122978.tif 000008
【図７】
2006122978.tif 000009